(57)【要約】      （修正有）【課題】ポリプロピレン系樹脂組成物からなる容器を用いて、注射用水を充填した後、オートクレーブ滅菌を行っても日本薬局方注射用水の純度試験（５）亜硝酸性窒素の規格に不適合となることがなく、長期の保管期間中においても、日本薬局方注射用水の全ての規格に適合するポリプロピレン系樹脂組成物製の注射用水充填済み医療用容器を提供する。【解決手段】注射用水充填済み医療用容器１は、合成樹脂製医療用容器体と、容器体２の内部空間内に充填された注射用水３とからなる。容器体は、ハイドロタルサイトを含有しないポリプロピレン系樹脂組成物からなる。【選択図】図２
2010207357.tif 000002
【特許請求の範囲】
【請求項１】
合成樹脂製医療用容器体と、該容器体の内部空間内に充填された注射用水とからなる注射用水充填済み医療用容器であって、前記容器体は、ハイドロタルサイトを含有しないポリプロピレン系樹脂組成物からなり、前記注射用水は日本薬局方注射用水であることを特徴とする注射用水充填済み医療用容器。
【請求項２】
前記合成樹脂製医療用容器体は、前記ハイドロタルサイトを含有しないポリプロピレン系樹脂組成物製の外筒と、該外筒内に収納されかつ前記外筒内を液密に摺動可能なガスケットと、該外筒の先端開口を封止するシールキャップとを備えるシリンジであり、前記内部空間は該外筒と前記ガスケットと前記シールキャップにより形成された空間である請求項１に記載の注射用水充填済み医療用容器。
【請求項３】
前記ガスケットは、ハイドロタルサイトを含有しない熱可塑性エラストマーからなるものである請求項２に記載の注射用水充填済み医療用容器。
【請求項４】
前記シールキャップは、ハイドロタルサイトを含有しない熱可塑性エラストマーからなる前記外筒の前記先端開口をシールするシール部を備えている請求項２または３に記載の注射用水充填済み医療用容器。
【請求項５】
前記注射用水充填済み医療用容器に充填されている前記注射用水の液量は、０．５〜２０ｍｌである請求項１ないし４のいずれかに記載の注射用水充填済み医療用容器。
【請求項６】
前記合成樹脂製医療用容器体は、前記注射用水と接触する前記ポリプロピレン系樹脂組成物成形部の面積が１．５〜５０ｃｍ2である請求項１ないし５のいずれかに記載の注射用水充填済み医療用容器。
【請求項７】
前記注射用水充填済み医療用容器は、オートクレーブ滅菌されたものである請求項１ないし６のいずれかに記載の注射用水充填済み医療用容器。
【発明の詳細な説明】
【技術分野】
【０００１】
本発明は、合成樹脂製医療用容器体と容器体の内部空間内に充填された注射用水とからなる注射用水充填済み医療用容器に関するものである。
【背景技術】
【０００２】
注射用水は、注射剤の溶解・希釈用液として広く用いられている。また、注射用水は、アンプル、バイアル、輸液、プレフィルドシリンジなどの形態で提供されている。予め薬剤とセットで添付されている添付溶解液は、小容量（２０ｍｌ未満）のものが多く、ガラスアンプルに封入されているものが多い。しかし、ガラスアンプル製剤は、輸送・保管時の破損、使用後の廃棄の問題等が指摘されてきた。
そこで、本発明者等は、注射用水の充填用容器として、合成樹脂製容器を用いることを検討し、多くの合成樹脂製容器を用いて作製したところ、容器として用いる樹脂組成物としては、射出成形性、透明性、耐熱滅菌性に優れることよりポリプロピレン樹脂組成物が好適であることがわかった。
そして、特開２００７−２７５２５５号公報（特許文献１）には、i)メルトフローレート（ASTM D 1238，230℃、2.16kg荷重）が１０〜６０ｇ／１０分、ii)メソペンタッド分率（ｍｍｍｍ）が０．９２０〜０．９５０、iii)分子量分布（Ｍｗ／Ｍｎ）が２．０〜５．６のプロピレン単独重合体からなり、iiii)過酸化物による分子量減量調整処理を施していない事を特徴とする医療用シリンジ用ポリプロピレン樹脂が開示されている。
しかし、ポリプロピレン製容器を用いて、注射用水を充填した後、オートクレーブ滅菌すると、日本薬局方注射用水の純度試験（５）亜硝酸性窒素の規格に不適合となることが判明した。これは、注射用水が精製水をさらに蒸留するなどして作られる純度の高い水であるがゆえに、ポリプロピレン樹脂組成物が含有する添加剤の影響によるものと思われる。
【先行技術文献】
【特許文献】
【０００３】
【特許文献１】特開２００７−２７５２５５号公報
【発明の概要】
【発明が解決しようとする課題】
【０００４】
本発明の目的は、ポリプロピレン系樹脂組成物からなる容器を用いて、注射用水を充填した後、オートクレーブ滅菌を行っても日本薬局方注射用水の純度試験（５）亜硝酸性窒素の規格に不適合となることがなく、長期の保管期間中においても、日本薬局方注射用水の全ての規格に適合するポリプロピレン系樹脂組成物製の注射用水充填済み医療用容器を提供するものである。
【課題を解決するための手段】
【０００５】
（１）  合成樹脂製医療用容器体と、該容器体の内部空間内に充填された注射用水とからなる注射用水充填済み医療用容器であって、前記容器体は、ハイドロタルサイトを含有しないポリプロピレン系樹脂組成物からなり、前記注射用水は日本薬局方注射用水である注射用水充填済み医療用容器。
（２）  前記合成樹脂製医療用容器体は、前記ハイドロタルサイトを含有しないポリプロピレン系樹脂組成物製の外筒と、該外筒内に収納されかつ前記外筒内を液密に摺動可能なガスケットと、該外筒の先端開口を封止するシールキャップとを備えるシリンジであり、前記内部空間は該外筒と前記ガスケットと前記シールキャップにより形成された空間である上記（１）に記載の注射用水充填済み医療用容器。
（３）  前記ガスケットは、ハイドロタルサイトを含有しない熱可塑性エラストマーからなるものである上記（２）に記載の注射用水充填済み医療用容器。
（４）  前記シールキャップは、ハイドロタルサイトを含有しない熱可塑性エラストマーからなる前記外筒の前記先端開口をシールするシール部を備えている上記（２）または（３）に記載の注射用水充填済み医療用容器。
（５）  前記注射用水充填済み医療用容器に充填されている前記注射用水の液量は、０．５〜２０ｍｌである上記（１）ないし（４）のいずれかに記載の注射用水充填済み医療用容器。
（６）  前記合成樹脂製医療用容器体は、前記注射用水と接触する前記ポリプロピレン系樹脂組成物成形部の面積が１．５〜５０ｃｍ2である上記（１）ないし（５）のいずれかに記載の注射用水充填済み医療用容器。
（７）  前記注射用水充填済み医療用容器は、オートクレーブ滅菌されたものである上記（１）ないし（６）のいずれかに記載の注射用水充填済み医療用容器。
【発明の効果】
【０００６】
本発明の注射用水充填済み医療用容器は、合成樹脂製医療用容器体と、容器体の内部空間内に充填された注射用水とからなり、容器体は、ハイドロタルサイトを含有しないポリプロピレン系樹脂組成物からなり、注射用水は日本薬局方注射用水である。このため、本発明の注射用水充填済み医療用容器中の注射用水は、容器ごとオートクレーブ滅菌を行っても日本薬局方注射用水の純度試験（５）亜硝酸性窒素の規格に不適合となることがなく、かつ、長期の保管期間中においても、日本薬局方注射用水の全ての規格に適合する。
また、合成樹脂製医療用容器体が、シリンジであり、前記注射用水充填済み医療用容器は、プレフィルドシリンジであれば、オートクレーブ滅菌後において長期的に安定かつ日本薬局方注射用水の全ての規格に適合するものを提供できる。
【図面の簡単な説明】
【０００７】
【図１】図１は、本発明の注射用水充填済み医療用容器をプレフィルドシリンジに応用した実施例の正面図である。
【図２】図２は、図１に示すプレフィルドシリンジの断面図である。
【図３】図３は、図１に示すプレフィルドシリンジに用いられる外筒の拡大正面図である。
【図４】図４は、図３に示す外筒の平面図である。
【図５】図５は、図１に示すプレフィルドシリンジの先端部分の拡大断面図である。
【図６】図６は、本発明の注射用水充填済み医療用容器の他の実施例の正面図である。
【図７】図７は、図６に示す医療用容器の断面図である。
【発明を実施するための形態】
【０００８】
本発明の注射用水充填済み医療用容器を実施例を用いて説明する。
本発明の注射用水充填済み医療用容器１は、合成樹脂製医療用容器体２と、容器体２の内部空間内に充填された注射用水３とからなる。容器体は、ハイドロタルサイトを含有しないポリプロピレン系樹脂組成物からなる。注射用水３は、日本薬局方注射用水である。
そこで、本発明の注射用水充填済み医療用容器をプレフィルドシリンジに応用した実施例について図面を用いて説明する。
この実施例の注射用水充填済み医療用容器では、合成樹脂製医療用容器体は、ハイドロタルサイトを含有しないポリプロピレン系樹脂組成物製の外筒２１と、外筒２１内に収納されかつ外筒２１内を液密に摺動可能なガスケット２２と、外筒２１の先端開口を封止するシールキャップ２３とを備えるシリンジ本体２であり、内部空間は、外筒２１とガスケット２２とシールキャップ２３により形成された空間である。
【０００９】
本発明の医療用容器の実施例であるプレフィルドシリンジ１は、図２に示すように、容器体であるシリンジ本体２と、シリンジ本体２内に充填された注射用水３とからなる。
そして、シリンジ本体２は、図１に示すように、外筒２１と、外筒内に摺動可能に収納されたガスケット２２と、外筒２１の注射針取付部３１に取り付けられ液密に密封するためのシール部材３２を内部に収納したシールキャップ２３と、ガスケット２２に取り付けられたプランジャー２４とからなる。
そして、注射用水３は、外筒２１とガスケット２２とシールキャップ２３内に収納されたシール部材３２により形成される空間内に収納されている。
外筒２１は、外筒本体部３０と、外筒本体部３０の先端部に設けられた注射針取付部３１と、外筒本体部３０の後端部に設けられたフランジ部３４を備える。外筒２１は、透明もしくは半透明である。外筒本体部３０は、ガスケット２２を液密かつ摺動可能に収納するほぼ筒状の部分である。また、外筒本体部３０の先端部（肩部）は、注射針取付部３１に向かってテーパー状に縮径している。
【００１０】
注射針取付部３１は、図２に示すようにノズル部３５と、カラー部３６とを備える。ノズル部３５は、図２に示すように、先端に向かって縮径する注射針装着用チップ部となっている。ノズル部３５は、外筒２１の先端に設けられており、先端に外筒内の薬液等を排出するための開口を備えるとともに先端に向かってテーパー状に縮径するように形成されている。カラー部内周面には、シールキャップ２３のノズル部収納部の外周面に形成された螺旋状突出部５３と螺合可能な螺旋状溝部３７が形成されている。フランジ部３４は、図１ないし図４に示すように、外筒２１の後端全周より垂直方向に突出するように形成された楕円ドーナツ状の円盤部である。フランジ部３４は、図１、図２、図３に示すように向かい合う幅広となった２つの把持部３４ａ、３４ｂを備える。
外筒２１の形成材料としては、ハイドロタルサイトを含有しないポリプロピレン系樹脂組成物が用いられている。ヘパリン溶液などを内容液とする従来のプレフィルドシリンジに使用するポリプロピレンには、ハイドロタルサイトが添加されている。それは、プロピレンを重合する際の触媒由来の塩素系酸性成分やリン系酸化防止剤等の分解物の酸性成分があると成形金型が腐食する問題が発生する為、制酸剤としての必要な成分で、プレフィルドシリンジの用途に関しては、通常、添加されている成分である。
【００１１】
ハイドロタルサイトとは、マグネシウムアルミニウム複合水酸化物塩であり、一般的に、下記一般式（１）で示されるものである。
Ｍｇ１−ｘＡｌｘ（ＯＨ）２（ＣＯ３）ｘ／２・ｍＨ２Ｏ    …（１）
［式中、ｘは、０＜ｘ≦０．５であり、ｍは３以下の数である。］
【００１２】
本発明者等が検討したところ、ハイドロタルサイトが添加された通常のプレフィルドシリンジ等の医療用容器の原料として供給されているポリプロピレンを使用すると、日本薬局方注射用水の純度試験（５）亜硝酸性窒素の規格に不適合となることを知見した。なお、本発明における「ハイドロタルサイトを含有しない」とは、実質的にハイドロタルサイトが存在しない状態を意味し１００ｐｐｍ以下、好ましくは５０ｐｐｍ以下で、特に好ましくは１０ｐｐｍ以下の存在量を意味するものであり、望ましくは、０ｐｐｍである。
【００１３】
また、本発明に用いられるポリプロピレンは、原料樹脂に加えて、本発明の効果を阻害しない範囲で、通常ポリプロピレンに使用される造核剤、滑剤、帯電防止剤、および酸化防止剤、紫外線吸収剤、光安定剤、有機過酸化物等の添加剤を配合することができる。
ハイドロタルサイトを除き配合することのできる添加剤としては、例えば、フェノール系酸化防止剤、リン系酸化防止剤、イオウ系酸化防止剤、ヒンダートアミン系安定剤、紫外線吸収剤などが挙げられる。また、ハイドロタルサイトの添加にかえて、その代用物を添加してもよい。ハイドロタルサイト代用物としては、中和剤として、例えばステアリン酸マグネシウム、ステアリン酸カルシウム等のステアリン酸金属塩、酸化マグネシウム等のアルカリ土類金属の酸化物、水酸化マグネシウム等のアルカリ土類金属の水酸化物、塩基性炭酸マグネシウム等の塩基性塩、アミン系物質等を用いることができる。
ガスケット２２は、図１、図２に示すようにほぼ同一外径にて延びる本体部と、この本体部に設けられた複数の環状リブ（この実施例では２つ、２つ以上であれば、液密性と摺動性を満足できれば適宜数としてもよい）を備え、これらリブが、外筒２１の内面に液密に接触する。また、ガスケット２２の先端面は、外筒２１の先端内面に当接した時に、両者間に極力隙間を形成しないように、外筒２１の先端内面形状に対応した形状となっている。
【００１４】
ガスケット２２の形成材料としては、外筒成形材料と同様にハイドロタルサイトを含有しない樹脂組成物であることが好ましい。ここにおいても、「ハイドロタルサイトを含有しない」とは、実質的にハイドロタルサイトが存在しない状態を意味し１００ｐｐｍ以下、好ましくは５０ｐｐｍ以下で、特に好ましくは１０ｐｐｍ以下の存在量を意味するものであり、望ましくは、０ｐｐｍである。
具体的には、ガスケット２２の形成材料としては、広く普及しているハイドロタルサイトを含有しない通常の熱可塑性エラストマーが好適である。そして、熱可塑性エラストマーとしては、スチレン系エラストマー、オレフィン系エラストマーなどを主成分とするものが好ましい。スチレン系エラストマーとしてはＳＥＢＳ、ＳＢＲ、ＨＳＢＲ、ＳＩＳ等が好ましく、オレフィン系エラストマーとしては、エチレン−αオレフィン共重合体エラストマー等が好ましい。
【００１５】
そして、ガスケット２２には、その後端部より内部に延びる凹部が設けられ、この凹部は、雌ねじ状となっており、プランジャー２４の先端部に形成された突出部の外面に形成された雄ねじ部と螺合可能となっている。両者が螺合することにより、プランジャー２４は、ガスケット２２より離脱しない。なお、プランジャー２４は取り付けられておらず、使用時に取り付けるようにしてもよい。
プランジャー２４は、先端の円盤部に筒状に突出する突出部を備え、突出部の外面にはガスケット２２の凹部と螺合する雄ねじが形成されている。また、プランジャー２４は、断面十字状の軸方向に延びる本体部と、後端部に設けられた押圧用の円盤部を備えている。
【００１６】
シールキャップ２３は、キャップ本体５０と、キャップ本体内に収納されたシール部材３２とからなる。キャップ本体５０は、図１、図２、図５に示すように、キャップ状に作製されており、ノズル部収納部５１、カラー部収納部５２を有する。また、シール部材３２は、キャップ本体５０のノズル部収納部５１内に収納されている。
ノズル部収納部５１は、シールキャップ２３の中央部に設けられ、一端が閉塞し、他端が開口した円筒状部である。ノズル部収納部５１の内径は、一端から他端までほぼ同一径となっている。また、ノズル部収納部５１の閉塞部５６の中央部には、閉塞部５６の内面より、開口端方向に突出する環状突出部５６ａが形成されている。そして、キャップ本体５０に収納されるシール部材３２は、図５に示すように、この環状突出部５６ａと外筒２１のノズル部３５の先端３５ａ間により、狭圧される。言い換えれば、シール部材３２は、図５に示すように、キャップ本体５０の環状突出部５６ａにより、外筒２１のノズル部３５の先端３５ａに圧接され、ノズル部３５の先端３５ａを液密状態に封止する。
【００１７】
また、ノズル部収納部５１の外周面には、外筒２１のカラー部３６の内周面に形成された螺旋状溝部３７と螺合可能な螺旋状突出部５３が形成されている。これにより、注射針取付部３１とシールキャップ２３はノズル部収納部５１の外周面と外筒２１のカラー部３６との間で螺合する。カラー部収納部５２は、ノズル部収納部５１を取り囲むように形成され、一端が閉塞し、他端が開口した円筒部である。また、図１に示すようにシールキャップ２３の外側面（カラー部収納部５２の外周面）には、シールキャップを回転させる時指等が滑らないようにするために縦方向に刻み加工が施されている。
シールキャップの形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
【００１８】
この実施例のプレフィルドシリンジでは、シール部材３２は、円板状に形成されている。シール部材３２の直径は、ノズル部収納部５１の閉塞部の内径とほぼ同じもしくは若干小さいものとなっている。シール部材３２としては、先端開口を液密に密封可能なように弾性部材であることが好ましい。
シール部材３２の形成材料としては、外筒成形材料と同様にハイドロタルサイトを含有しない樹脂組成物であることが好ましい。ここにおいても、「ハイドロタルサイトを含有しない」とは、実質的にハイドロタルサイトが存在しない状態を意味し１００ｐｐｍ以下、好ましくは５０ｐｐｍ以下で、特に好ましくは１０ｐｐｍ以下の存在量を意味するものであり、望ましくは、０ｐｐｍである。
具体的には、シール部材３２の形成材料としては、広く普及しているハイドロタルサイトを含有しない通常の熱可塑性エラストマーが好適である。そして、熱可塑性エラストマーとしては、スチレン系エラストマー、オレフィン系エラストマーなどを主成分とするものが好ましい。スチレン系エラストマーとしてはＳＥＢＳ、ＳＢＲ、ＨＳＢＲ、ＳＩＳ等が好ましく、オレフィン系エラストマーとしては、エチレン−αオレフィン共重合体エラストマー等が好ましい。
そして、上述したように、シール部材３２は、図５に示すように、キャップ本体５０の環状突出部５６ａにより、外筒２１のノズル部３５の先端３５ａに圧接され、ノズル部３５の先端３５ａを液密状態に封止する。
【００１９】
そして、本発明のプレフィルドシリンジ１は、図５に示すように、注射用水３を収納するとともに、螺旋状溝部３７と螺旋状突出部５３との螺合により、外筒２１のノズル部３５にシールキャップ２３が装着され、ノズル部３５の先端３５ａがシール部材３２に圧接した密封状態となっている。なお、シール部材３２を用いない場合等、シールキャップ２３が収納された注射用水３と直接接触する場合には、シールキャップ２３の形成材料として外筒２１の形成材料と同じ材料を用いることが好ましい。
本発明の注射用水充填済み医療用容器は、日本薬局方の注射用水である。具体的には、第十五改正日本薬局方「注射用水」に定義されている「本品は、常水又は精製水の蒸留、又は精製水の超ろ過（逆浸透膜、限外ろ過又はこれらの膜を組み合わせた製造システム）により製して注射剤の調製に用いるもの、又はこれを容器に入れて滅菌したものである。」、「本品を容器に入れて滅菌したものは、主として用時溶解又は懸濁して用いる注射剤の溶解剤に用いる。」及び純度試験に規定されている（１）酸又はアルカリ、（２）塩化物、（３）硫酸塩、（４）硝酸性窒素、（５）亜硝酸性窒素、（６）アンモニウム、（７）重金属、（８）過マンガン酸カリウム還元性物質、（９）蒸発残留物、の全ての項目に適合するものである。
従って、本発明において「注射用水」は、上記した本発明の注射用水充填済み医療用容器を指す場合と、水そのものを指す場合とがある。
【００２０】
そして、プレフィルドシリンジに充填されている注射用水の液量としては、０．５〜２０ｍｌであることが好ましい。本発明の医療用容器では、２０ｍｌ以下という少量の注射用水を収納するものであっても上述した純度試験に不適合となることがない。また、０．５ｍｌ以上の液量を収納するものであれば、注射用希釈液として有効に利用できる。
また、プレフィルドシリンジとしては、注射用水と接触する合成樹脂成形部の面積が１．５〜５０ｃｍ2であることが好ましい。５０ｃｍ2以下の接液面積であれば、上述した純度試験に確実に適合するものとなり、１．５ｃｍ2以上であれば、注射用希釈液として有用な量を収納できる。
そして、この実施例のプレフィルドシリンジは、注射用水が充填された状態にてオートクレーブ滅菌されている。オートクレーブ滅菌は、注射用水が充填されたプレフィルドシリンジを、例えば、１１８〜１２２℃、０．８〜２．０ｋｇ／ｃｍ２、１５〜３０分間程度さらすことにより行われる。
【００２１】
次に、本発明の注射用水充填済み医療用容器の他の実施例について図面を用いて説明する。
図６は、本発明の注射用水充填済み医療用容器の他の実施例の正面図である。図７は、図６に示す医療用容器の断面図である。
注射用水充填済み医療用容器６０は、合成樹脂製医療用容器体６１と、容器体６１の内部空間内に充填された注射用水６３とからなる。容器体は、ハイドロタルサイトを含有しないポリプロピレン系樹脂組成物からなる。そして、この実施例では、合成樹脂製医療用容器体６１は、開封のための破断可能部６５および破断操作部６４を備えている。この実施例は、いわゆるプラスチックアンプルである。
容器体６１は、内部に薬剤収納部を備え、さらに、破断可能部６５と、操作部６４と、シール部材６２からなる薬剤を収納可能な容器体である。そして、容器体６１内には、注射用水６３が充填されている。シール部材６２は、円盤状に作製され、容器体６１の開口部を封止している。破断可能部６５は、薄肉脆弱部となっている。具体的には、容器体６１の外面に形成された環状溝形成部である。操作部６４を折り曲げると、破断可能部６５が切断され、容器体６１より操作部６４が分離し、内部に注射用水の使用を可能とする。
【００２２】
そして、容器体６１の形成材料としては、ハイドロタルサイトを含有しないポリプロピレン系樹脂組成物が用いられる。ハイドロタルサイトを含有しないポリプロピレン系樹脂組成物としては、外筒の形成材料において説明したものが好適に使用できる。
そして、この実施例においても、医療用容器に充填されている注射用水の液量としては、０．５〜２０ｍｌであることが好ましい。また、医療用容器としては、注射用水と接触する合成樹脂成形部の面積が１．５〜５０ｃｍ2であることが好ましい。
そして、この実施例の医療用容器は、注射用水が充填された状態にてオートクレーブ滅菌されている。オートクレーブ滅菌は、注射用水が充填された医療用容器を、例えば、１１８〜１２２℃、０．８〜２．０ｋｇ／ｃｍ２、１５〜３０分間程度さらすことにより行われる。
また、本発明の注射用水充填済み医療用容器の容器形態としては、上述した実施例に限定されるものではなく、バイアル瓶、輸液容器などの形態であってもよい。また、これらの容器形態のものに穿刺針を刺通するためのシール部を設けてもよい。シール部としては、前述のプレフィルドシリンジ形態の実施例において挙げられた形成材料を用いることが好ましい。
【実施例】
【００２３】
本発明の注射用水充填済み医療用容器の具体的に実施例について説明する。
（実験１）
ＪＩＳ  Ｋ７２１０（２３０℃、２．１６ｋｇ荷重）に準拠したメルトフローレートが２０ｇ／１０分であるホモポリプロピレン１００重量部に対し、表１に示すように添加剤、制酸剤をスーパーミキサーでドライブレンドした後、３５ミリ径の２軸押出機を用いて溶融混練し、ダイ出口部温度２００℃でダイから押し出しポリプロピレン樹脂組成物ペレットを準備した。  
使用した添加剤は、以下のものである。
リン系酸化防止剤：商品名アデカスタブ２１１２、株式会社ＡＤＥＫＡ製
ヒンダードアミン系光安定剤：商品名ＴＩＮＵＶＩＮ６２２ＬＤ、チバ・ジャパン株式会社製
使用した制酸剤は、以下のものである。
ハイドロタルサイト系制酸剤：商品名ＤＨＴ−４Ａ、協和化学工業株式会社製
得られた各ペレットから結晶化温度（ＪＩＳ  Ｋ７１２１の「プラスチックの転移温度測定方法」に準拠して、示差走査型熱量計を用い結晶化温度ピーク値を測定）を測定した。その結果を表１に示す。
そして、得られたペレットを射出成形機により、樹脂温度２３０℃、射出圧力６００ｋｇ／ｃｍ２及び金型温度４０℃で射出成形し、試験片を作成した。得られた試験片を用い、ヘイズ値（厚さ１ｍｍのシート片を用いて、ＪＩＳ  Ｋ７１０５に準拠して測定）、曲げ弾性率（ＪＩＳ  Ｋ７２０３の「硬質プラスチックの曲げ試験方法」に準拠して測定）を測定した。その結果を表１に示す。
また、得られた試験片６００ｃｍ２（厚み約１ｍｍ）を硬質ガラス製容器に入れ、水１００ｍｌを加え、密栓した後、高圧蒸気滅菌器を用いて１２１℃で２０分加熱した後、硬質ガラス製容器を取り出して室温になるまで放冷し、この内容液を試験液とし、第十五改正日本薬局方「注射用水」に従って、純度試験の各項目について試験した。また試験液中の浮遊物の有無を目視で確認した。その結果を表１に示す。
表１に示すように、例１は、第１５改正日本薬局方「注射用水」純度試験に適合している事が確認された。また、ハイドロタルサイトを含有するポリプロピレン樹脂組成物である例２は、第１５改正日本薬局方「注射用水」純度試験に適合しない事が確認された。
なお、上記［純度試験（５）亜硝酸性窒素］は第十五改正日本薬局方に以下のとおり規定されている。「本品１０ｍｌをネスラー管にとり、これにスルファニルアミドの希塩酸溶液（１→１００）１ｍｌ及びＮ，Ｎ−ジエチル−Ｎ’−１−ナフチルエチレンジアミンシュウ酸塩試液１ｍｌを加えるとき、液は微赤色を呈しない。」
【００２４】
【表１】
2010207357.tif 000003
【００２５】
（実験２）
シクロオレフィンコポリマー（商品名ＡＰＬ６０１５Ｔ、三井化学株式会社製）およびポリエチレン（商品名  ノバテック（登録商標）ＨＤ、日本ポリエチレン株式会社製）を用いて作製した試験片約６００ｃｍ２（厚み約１ｍｍ）を硬質ガラス製容器に入れ，水１００ｍｌを加え、密栓した後、高圧蒸気滅菌器を用いて１２１℃で２０分加熱した後、硬質ガラス製容器を取り出して室温になるまで放冷し、この内容液を試験液とし、第十五改正日本薬局方「注射用水」に従って、純度試験の各項目について試験した。
その結果、いずれの部材も純度試験（５）亜硝酸性窒素以外の試験項目には適合していた。また、純度試験（５）亜硝酸性窒素については、いずれの部材も不適合であった。
【００２６】
（実験３）
スチレン系エラストマー［ＳＥＢＳ、商品名ラバロン（登録商標）、三菱化学株式会社製）］およびブチルゴム（商品名Ｌ１０４  、ＳＲＩハイブリッド株式会社製）を用いて作製した試験片約３０ｇ（５ｍｍ角）を硬質ガラス製容器に入れ，水１００ｍｌを加え、密栓した後、高圧蒸気滅菌器を用いて１２１℃で２０分加熱した後、硬質ガラス製容器を取り出して室温になるまで放冷し、この内容液を試験液とし、第十五改正日本薬局方「注射用水」に従って、純度試験の各項目について試験した。
その結果、いずれの試験片も純度試験（５）亜硝酸性窒素以外の試験項目には適合していた。また、純度試験（５）亜硝酸性窒素については、スチレン系エラストマー製の試験片は適合していたが、ブチルゴム製の試験片は適合していなかった。
【００２７】
（実施例１）
容量１ｍｌのプレフィルドシリンジ用の外筒を上述の例１のハイドロタルサイトを含有しないポリプロピレン樹脂組成物を用いて成形した。なお、外筒接液部を構成する部分の表面積は６.５ｃｍ２であった。
ガスケットは、スチレン系エラストマー［ＳＥＢＳ、商品名ラバロン（登録商標）、三菱化学株式会社製）］を用いて作製した。また、シールキャップは、上述の例１のハイドロタルサイトを含有しないポリプロピレン樹脂組成物を用いて成形した。また、シールキャップ内に挿入される外筒の先端部を封止するためのシール部材は、上記スチレン系エラストマーを用いて作製した。なお、シールキャップは、シール部材以外は、外筒内に充填される液剤に接触しない形態となっている。
そして、外筒にシールキャップを装着した後、外筒内に注射用水１ｍｌを充填し、ガスケットを真空打栓することにより、プレフィルドシリンジを作製した後、１２１℃、２０分間、オートクレーブ滅菌して、本発明の注射用水充填済み医療用容器（プレフィルドシリンジ）を作製した。
【００２８】
（実施例２）
容量５ｍｌのプレフィルドシリンジ用の外筒を上述の例１のハイドロタルサイトを含有しないポリプロピレン樹脂組成物を用いて成形した。なお、外筒接液部を構成する部分の表面積は２３．３ｃｍ２であった。
ガスケットは、スチレン系エラストマー［ＳＥＢＳ、商品名ラバロン（登録商標）、三菱化学株式会社製）］を用いて作製した。また、シールキャップは、上述の例１のハイドロタルサイトを含有しないポリプロピレン樹脂組成物を用いて成形した。また、シールキャップ内に挿入される外筒の先端部を封止するためのシール部材は、上記のスチレン系エラストマーを用いて作製した。なお、シールキャップは、シール部材以外は、外筒内に充填される液剤に接触しない形態となっている。
そして、外筒にシールキャップを装着した後、外筒内に注射用水５ｍｌを充填し、ガスケットを真空打栓することにより、プレフィルドシリンジを作製した後、１２１℃、２０分間、オートクレーブ滅菌して、本発明の注射用水充填済み医療用容器（プレフィルドシリンジ）を作製した。
【００２９】
（実施例３）
容量１０ｍｌのプレフィルドシリンジ用の外筒を上述の例１のハイドロタルサイトを含有しないポリプロピレン樹脂組成物を用いて成形した。なお、外筒接液部を構成する部分の表面積は３５．７ｃｍ２であった。
ガスケットは、スチレン系エラストマー［ＳＥＢＳ、商品名ラバロン（登録商標）、三菱化学株式会社製）］を用いて作製した。また、シールキャップは、上述の例１のハイドロタルサイトを含有しないポリプロピレン樹脂組成物を用いて成形した。また、シールキャップ内に挿入される外筒の先端部を封止するためのシール部材は、上記のスチレン系エラストマーを用いて作製した。なお、シールキャップは、シール部材以外は、外筒内に充填される液剤に接触しない形態となっている。
そして、外筒にシールキャップを装着した後、外筒内に注射用水１０ｍｌを充填し、ガスケットを真空打栓することにより、プレフィルドシリンジを作製した後、１２１℃、２０分間、オートクレーブ滅菌して、本発明の注射用水充填済み医療用容器（プレフィルドシリンジ）を作製した。
【００３０】
（実施例４）
容量２０ｍｌのプレフィルドシリンジ用の外筒を上述の例１のハイドロタルサイトを含有しないポリプロピレン樹脂組成物を用いて成形した。なお、外筒接液部を構成する部分の表面積は４９．４ｃｍ２であった。ガスケットは、スチレン系エラストマー［ＳＥＢＳ、商品名ラバロン（登録商標）、三菱化学株式会社製）］を用いて作製した。また、シールキャップは、上述の例１のハイドロタルサイトを含有しないポリプロピレン樹脂組成物を用いて成形した。また、シールキャップ内に挿入される外筒の先端部を封止するためのシール部材は、上記のスチレン系エラストマーを用いて作製した。なお、シールキャップは、シール部材以外は、外筒内に充填される液剤に接触しない形態となっている。
そして、外筒にシールキャップを装着した後、外筒内に注射用水２０ｍｌを充填し、ガスケットを真空打栓することにより、プレフィルドシリンジを作製した後、１２１℃、２０分間、オートクレーブ滅菌して、本発明の注射用水充填済み医療用容器（プレフィルドシリンジ）を作製した。
【００３１】
（比較例１）
プレフィルドシリンジ用の外筒の形成材料としてハイドロタルサイトを含有するポリプロピレン樹脂組成物（例２）を用いた以外は、実施例１と同様に行い注射用水充填済み医療用容器（プレフィルドシリンジ）を作製した。
【００３２】
（比較例２）
容量１ｍｌのプレフィルドシリンジ用の外筒をシクロオレフィンコポリマー（アペル：登録商標、三井化学株式会社製）を用いて成形した。なお、外筒接液部を構成する部分の表面積は６.５ｃｍ２であった。
ガスケットは、ブチルゴム（商品名Ｌ１０４、ＳＲＩハイブリッド株式会社製）を用いて作製した。また、シールキャップは、上述の例２のポリプロピレン樹脂組成物を用いて成形した。また、シールキャップ内に挿入される外筒の先端部を封止するためのシール部材は、上述したブチルゴムを用いて作製した。なお、シールキャップは、シール部材以外は、外筒内に充填される液剤に接触しない形態となっている。
そして、外筒にシールキャップを装着した後、外筒内に注射用水１ｍｌを充填し、ガスケットを真空打栓することにより、プレフィルドシリンジを作製した後、１２１℃、２０分間、オートクレーブ滅菌して、注射用水充填済み医療用容器（プレフィルドシリンジ）を作製した。
【００３３】
（実験４）
上記の実施例１ないし４および比較例１および２の注射用水充填済み医療用容器（プレフィルドシリンジ）について、滅菌後、４０℃３ヶ月経過後のものについて、第１５改正日本薬局方「注射用水」純度試験（５）亜硝酸性窒素についての試験を行ったところ、表２の通りであった。
【００３４】
【表２】
2010207357.tif 000004
【符号の説明】
【００３５】
１  注射用水充填済み医療用容器（プレフィルドシリンジ）
２  容器体
３  注射用水
２１  外筒
２２  ガスケット
２３  シールキャップ
６０  注射用水充填済み医療用容器
６１  合成樹脂製医療用容器体
【図１】
2010207357.tif 000005
【図２】
2010207357.tif 000006
【図３】
2010207357.tif 000007
【図４】
2010207357.tif 000008
【図５】
2010207357.tif 000009
【図６】
2010207357.tif 000010
【図７】
2010207357.tif 000011